(57)【要約】【課題】  本発明は、製造が容易であり、赤外線吸収剤が含有された層の変色等がなく、赤外線および電磁波を安定して遮蔽する光学フィルタを提供することを主目的とする。【解決手段】  上記目的を達成するために、本発明は、透明基材と、前記透明基材上に形成された接着層と、前記接着層上に形成された金属メッシュとを少なくとも有する光学フィルタであって、前記光学フィルタを構成するいずれかの層が、樹脂バインダと、ハロゲン原子を有する非金属系材料をカウンターイオンとして含むジイモニウム系色素とを含有することを特徴とする光学フィルタを提供する。【選択図】  図１
2006018186.tif 000002
【特許請求の範囲】
【請求項１】
透明基材と、前記透明基材上に形成された接着層と、前記接着層上に形成された金属メッシュとを少なくとも有する光学フィルタであって、前記光学フィルタを構成する層のうち少なくとも一つの層が、樹脂バインダと、ハロゲン原子を有する非金属系材料をカウンターイオンとして含むジイモニウム系色素とを含有する層であることを特徴とする光学フィルタ。
【請求項２】
前記ハロゲン原子を有する非金属系材料が、塩素酸塩系，フッ化リン塩系，フッ化ホウ素塩系，酸化窒素塩系，フッ化炭素塩系，等の、フッ素系，塩素系，臭素系，ヨウ素系のハロゲン原子を有するもののいずれかであることを特徴とする請求項１に記載の光学フィルタ。
【請求項３】
前記ハロゲン原子を有する非金属系材料がＣｌＯ４−，ＰＦ６−，ＢＦ４−，ＣＦ３ＣＯＯ−，（ＣＦ３ＳＯ２)２Ｎ−，ＣＦ３ＳＯ３−，Ｆ−，Ｃｌ−，Ｂｒ−，Ｉ−等であることを特徴とする請求項２に記載の光学フィルタ。
【請求項４】
前記ハロゲン原子を有する非金属系材料が、ビス（トリフルオロメタンスルホニル）イミド酸イオンであることを特徴とする請求項３に記載の光学フィルタ。
【請求項５】
前記樹脂バインダの水酸基価が１０以下であり、かつ酸価が１０以下であることを特徴とする請求項１から請求項４までのいずれかの請求項に記載の光学フィルタ。
【請求項６】
前記樹脂バインダおよび前記ジイモニウム系色素を含有する層が、赤外線吸収層、前記接着層、透明粘着層、および平坦化層からなる群から選択される少なくとも一つの層であることを特徴とする請求項１から請求項５までのいずれかの請求項に記載の光学フィルタ。
【発明の詳細な説明】
【技術分野】
【０００１】
本発明は、プラズマディスプレイ等に用いることが可能な電磁波および赤外線を遮蔽する光学フィルタに関するものである。
【背景技術】
【０００２】
従来より、直接人が接近して利用する電磁波を発生する電子装置、例えばプラズマディスプレイ等のディスプレイ用電子管は、人体への影響を考慮して、電磁波放出の強さを規格内に抑えることが要求されている。これらの要求に対応するため、一般には、電磁波を発生する電子装置等の外部へ流出する電磁波を除去ないし減衰させるために、電磁波シールド等が用いられており、プラズマディスプレイパネル（以下、ＰＤＰともいう。）等のディスプレイ用パネルでは、良好な透視性の光学フィルタを前面に設けるのが普通である。
【０００３】
これらの電磁波を遮蔽する方法としては、銀等の金属をスパッタリングにより積層する方法や、金属薄膜からなるメッシュを透明基材上に積層して用いる方法（例えば特許文献１）等が知られている。
【０００４】
また、光学フィルタには、他の機器の誤動作の防止やリモートコントロールの操作性のため、ディスプレイ内部から発生する近赤外線をカットまたは吸収する機能が求められており、一般的にはバインダ中に赤外線吸収剤を含有させた赤外線吸収層等を積層する方法が用いられている。
【０００５】
ここで、上記のような赤外線吸収層に一般的に赤外線吸収剤として用いられているジイモニウム系色素は、錯体構造をとっており、カウンターイオンを有する構造となっている。これらのカウンターイオンとして、通常６フッ化アンチモン酸イオン等の金属を含有する材料が用いられているが、この金属系のカウンターイオンによって、赤外線吸収層中に含有される樹脂バインダの色が経時で変化してしまう等の問題があった。
【０００６】
【特許文献１】特開２０００−５９０８３号公報
【発明の開示】
【発明が解決しようとする課題】
【０００７】
そこで、製造が容易であり、赤外線吸収剤が含有された層の変色等がなく、赤外線および電磁波を安定して遮蔽する光学フィルタの提供が望まれている。
【課題を解決するための手段】
【０００８】
本発明は、透明基材と、上記透明基材上に形成された接着層と、上記接着層上に形成された金属メッシュとを少なくとも有する光学フィルタであって、上記光学フィルタを構成する層のうち少なくとも一つの層が、樹脂バインダと、ハロゲン原子を有する非金属系材料をカウンターイオンとして含むジイモニウム系色素とを含有する層であることを特徴とする光学フィルタを提供する。
【０００９】
本発明によれば、ジイモニウム系色素のカウンターイオンとして、上記非金属系材料が用いられることから、上記樹脂バインダが変色等することを防止することができ、変色等のない高品質な光学フィルタとすることができる。また、上記金属メッシュによって電磁波を遮蔽することができ、さらに上記ジイモニウム系色素によって赤外線を吸収することが可能であることから、赤外線および電磁波を安定して遮蔽することが可能な光学フィルタとすることができる。
【００１０】
上記発明においては、上記ハロゲン原子を有する非金属系材料が塩素酸塩系，フッ化リン塩系，フッ化ホウ素塩系，酸化窒素塩系，フッ化炭素塩系，等の、フッ素系，塩素系，臭素系，ヨウ素系のハロゲン原子を有するもののいずれかであることが好ましい。上記材料が、樹脂バインダを変色等させることなく、ジイモニウム系色素のカウンターイオンとして安定に用いることができるからである。
【００１１】
上記発明においてはさらに、上記ハロゲン原子を有する非金属系材料がＣｌＯ４−，ＰＦ６−，ＢＦ４−，ＣＦ３ＣＯＯ−，（ＣＦ３ＳＯ２)２Ｎ−，ＣＦ３ＳＯ３−，Ｆ−，Ｃｌ−，Ｂｒ−，Ｉ−等であることが好ましく、特に上記ハロゲン原子を有する非金属系材料が、ビス（トリフルオロメタンスルホニル）イミド酸イオンであることが好ましい。上記非金属系材料を用いることにより、より上記樹脂バインダの変色を少ないものとすることができるからである。
【００１２】
また、本発明においては、上記樹脂バインダの水酸基価が１０以下であり、かつ酸価が１０以下であることが好ましい。上記樹脂バインダの酸価および水酸基価が、上記範囲内であることにより、その樹脂バインダ中の酸や水酸基等と、ジイモニウム系色素とが反応等することを防ぐことができ、安定に赤外線吸収の機能を発揮することが可能な光学フィルタとすることができるからである。
【００１３】
またさらに、上記発明においては、上記樹脂バインダおよび上記ジイモニウム系色素を含有する層が、赤外線吸収層、上記接着層、透明粘着層、および平坦化層からなる群から選択される少なくとも一つの層とすることができる。上記樹脂バインダおよび上記ジイモニウム系色素を含有する層は、赤外線を吸収する機能のみを果たす層であってもよく、また例えば他の層との接着等、赤外線吸収の機能以外の機能を有する層としてもよいからである。
【発明の効果】
【００１４】
本発明によれば、ジイモニウム系色素のカウンターイオンとして、上記非金属系材料が用いられることから、上記樹脂バインダが変色等することを防止することができ、変色等のない高品質な光学フィルタとすることができる。また、上記金属メッシュによって電磁波を遮蔽することができ、さらに上記ジイモニウム系色素によって赤外線を吸収することが可能であることから、赤外線および電磁波を安定して遮蔽することが可能な光学フィルタとすることができる。
【発明を実施するための最良の形態】
【００１５】
本発明は、プラズマディスプレイ等に用いることが可能な電磁波および赤外線を遮蔽する光学フィルタに関するものである。
まず、本発明の光学フィルタは、透明基材と、上記透明基材上に形成された接着層と、上記接着層上に形成された金属メッシュとを少なくとも有する光学フィルタであって、上記光学フィルタを構成する層のうち、少なくとも一つの層が、樹脂バインダと、ハロゲン原子を有する非金属系材料をカウンターイオンとして含むジイモニウム系色素とを含有する層であるものである。
【００１６】
本発明の光学フィルタは、例えば図１に示すように、少なくとも透明基材１と、その透明基材１上に形成された接着層２と、その接着層２上に形成された金属メッシュ３とを有するものであって、その光学フィルタを構成する少なくとも一つの層が、樹脂バインダとハロゲン原子を有する非金属系材料をカウンターイオンとして含むジイモニウム系色素とを含有するものである。上記樹脂バインダおよびジイモニウム系色素が含有される層としては、光学フィルタを構成する層であれば、特に限定されるものではなく、例えば赤外線吸収をする赤外線吸収層として形成されるものであってもよく、また例えば上記接着層や、上記金属メッシュ上に形成される平坦化層等として形成されるものであってもよく、さらに光学フィルタをプラズマディスプレイパネルに接着する粘着層等として形成されるものであってもよい。
【００１７】
上述したように、赤外線吸収剤として用いられるジイモニウム系色素のカウンターイオンとして、通常金属を有する材料が用いられており、この場合、そのジイモニウム系色素が含有されている樹脂バインダの色が経時で変化する、という問題があった。これは、カウンターイオンに含まれる金属が触媒として作用し、樹脂バインダが反応、分解等することにより生じるものであると考えられる。本発明によれば、上記非金属系材料がジイモニウム系色素のカウンターイオンとして用いられることから、それらが含有される樹脂バインダの変色等を防止することが可能となり、変色等のない光学フィルタとすることができる。
【００１８】
また、上記金属メッシュによって、電磁波を遮蔽することができ、上記ジイモニウム系色素によって赤外線を吸収することが可能であることから、電磁波および赤外線を安定して遮蔽することが可能な光学フィルタとすることができる。
以下、本発明の光学フィルタの各構成について説明する。
【００１９】
１．樹脂バインダ、およびハロゲン原子を有する非金属系材料をカウンターイオンとして含むジイモニウム系色素を含有する層
まず、本発明に用いられる樹脂バインダ、およびハロゲン原子を有する非金属系材料をカウンターイオンとして含むジイモニウム系色素を各材料ごとにて詳しく説明する。
【００２０】
（ジイモニウム系色素）
まず、本発明に用いられるジイモニウム系色素について説明する。本発明に用いられるジイモニウム系色素は、後述するハロゲンを有する非金属系材料をカウンターイオンとして含み、赤外線吸収の機能を果たすことが可能なものであれば、特にその構造は限定されるものではない。具体的には下記の一般式で表されるイモニウム系化合物が錯体を形成したものとすることができる。
【００２１】
【化１】
2006018186.tif 000003
（Ｒは、水素原子または一価の有機基である。一価の有機基としては、たとえばメチル基、エチル基、ｎ−プロピル基、ｎ−ブチル基、ｎ−ペンチル基、ｎ−ヘキシル基、ｎ−オクチル基、ステアリル基等のアルキル基、フェニル基、ナフチル基、フェネチル基、スチリル基等のアリール基、メトキシ基、エトキシ基等のアルコキシ基、ピロール、チオフェン、フラン、ピリジン等の複素芳香環を含む置換基等が挙げられる。）
【００２２】
上記の中でも、ｎ−プロピル基、ｎ−ブチル基、ｎ−ペンチル基、ｎ−ヘキシル基、
である事が好ましい。
【００２３】
また、上記ジイモニウム系色素にカウンターイオンとして用いられるハロゲン原子を有する非金属系材料としては、分子内にハロゲン原子を有し、かつ金属を含有しないものであって、上記イモニウム化合物が安定に錯体構造を構成することが可能なものであれば、特に限定されるものではない。具体的には、ＣｌＯ４−，ＰＦ６−，ＢＦ４−，ＣＦ３ＣＯＯ−，（ＣＦ３ＳＯ２)２Ｎ−，ＣＦ３ＳＯ３−，Ｆ−，Ｃｌ−，Ｂｒ−，Ｉ−等を用いることができる。
【００２４】
本発明においては、上記の中でも炭化フッ素であることが好ましく、特に下記の式で表されるビス（トリフルオロメタンスルホニル）イミド酸イオンであることが好ましい。
【００２５】
【化２】
2006018186.tif 000004
【００２６】
これは、上記の物質の中でも、カウンターイオンとして安定にジイモニウム系色素と錯体構造を保つことが可能であり、またカウンターイオンが含有される樹脂バインダの変色を少ないものとすることができるからである。
【００２７】
また本発明においては、上記ジイモニウム系色素の添加量が、後述するバインダ中に
２重量％〜２５重量％の範囲内とされることが好ましい。これにより、上記ジイモニウム系色素が含有される層を赤外線を吸収する層として用いることが可能となり、また上記カウンターイオンによる変色等の少ない層とすることができるからである。
【００２８】
（バインダ樹脂）
次に、上記ジイモニウム系色素と用いられるバインダ樹脂について説明する。本発明に用いられるバインダ樹脂は、上述したカウンターイオンを含むジイモニウム系色素を分散させることが可能なものであり、可視光に対して透明性の高いものであれば、特に限定されるものではない。
【００２９】
本発明においては、後述するように、バインダ樹脂およびジイモニウム系色素を含有する層は、赤外線を吸収する赤外線吸収層として用いられる層であってもよいが、例えば後述する接着層や平坦化層等としての機能を果たす層としても用いられてもよく、樹脂バインダの材料や種類等は、その層の目的に合わせて適宜選択されることとなる。
【００３０】
ここで、本発明においては、上記樹脂バインダの水酸基価が、１０以下、中でも５以下、特に、０であることが好ましい。これにより、樹脂バインダ中に含有される、上記ジイモニウム系色素が、樹脂バインダに含まれる水酸基と反応すること等を防ぐことができ、安定に赤外線吸収の機能を有する光学フィルタとすることが可能となる。ここで、水酸基価とは、試料１ｇをアセチル化するとき、水酸基と結合した酢酸を中和するのに要する水酸化カリウムのｍｇ量をいうものである。
【００３１】
また、本発明においては、上記樹脂バインダの酸価が、１０以下、中でも５以下、特に、０であることが好ましい。これにより、樹脂バインダ中に含有される酸により、ジイモニウム系色素が反応すること等を防ぐことができ、さらに安定に赤外線吸収の機能を発揮する光学フィルタとすることができるからである。ここで、酸価とは、試料１ｇを中和するのに要する水酸化カリウムのｍｇ量をいう。
【００３２】
本発明に用いられる樹脂バインダの材料として具体的には、アクリル系樹脂、エステル系樹脂、ウレタン系樹脂、エポキシ系樹脂、ポリウレタンエステル系樹脂、またはポリテトラフルオロエチレン（ＰＴＦＥ）、テトラフルオロエチレンとペルフルオロアルキルビニルエ−テルとの共重合体からなるペルフルオロアルコキシ樹脂（ＰＦＡ）、テトラフルオロエチレンとヘキサフルオロプロピレンコポリマ−（ＦＥＰ）、テトラフルオロエチレンとペルフルオロアルキルビニルエ−テルとヘキサフルオロプロピレンコポリマ−（ＥＰＥ）、テトラフルオロエチレンとエチレンまたはプロピレンとのコポリマ−（ＥＴＦＥ）、ポリクロロトリフルオロエチレン樹脂（ＰＣＴＦＥ）、エチレンとクロロトリフルオロエチレンとのコポリマ−（ＥＣＴＦＥ）、フッ化ビニリデン系樹脂（ＰＶＤＦ）、フッ化ビニル系樹脂（ＰＶＦ）等のフッ素系樹脂、ポリイミド、ポリアミドイミド、ポリエーテルイミド等のポリイミド系樹脂、シリコーン系樹脂等を挙げることができ、中でもアクリル系樹脂、エステル系樹脂、ポリカーボネート系樹脂であることが好ましい。
【００３３】
ここで、上記樹脂バインダおよびジイモニウム系色素を含有する層が例えば、粘着層または、後述する接着層として用いられる場合には、上記樹脂バインダのガラス転移点温度は、−８０℃〜−１０℃の範囲内、中でも−６０℃〜−２０℃の範囲内であることが好ましい。これにより、上記樹脂バインダを含有する層に粘着性を付与することが可能となるからである。
また、上記樹脂バインダおよびジイモニウム系色素を含有する層が例えば、平坦化層等として用いられる場合には、通常上記樹脂バインダのガラス転移点温度は、５０℃〜１５０℃の範囲内、中でも８０℃〜１４０℃の範囲内とすることができる。
【００３４】
また、上記樹脂バインダの平均分子量としては、５００〜１２０万の範囲内、中でも２０万〜１００万であることが好ましい。
【００３５】
（ジイモニウム系色素および樹脂バインダを含有する層）
本発明に用いられる上記樹脂バインダおよび上記ジイモニウム系色素を含有する層は、上述したように、光学フィルタを構成する層のうちいずれかの層であれば、その層の形成位置や機能等は特に限定されるものではなく、例えば赤外線を吸収する機能のみを有する赤外線吸収層として形成されるものであってもよい。また、本発明においては、後述する金属メッシュの凹凸を平坦化するように形成される平坦化層として形成されるものであってもよい。また、上述したように、上記樹脂バインダとして粘着性を有する材料を用いて、後述する接着層としての機能を果たすものであってもよく、またさらに、光学フィルタをプラズマディスプレイパネルに接着するためや、各層を接着するために設けられる透明粘着層等として形成されるものであってもよい。
【００３６】
本発明においては、上記の中でも特に、透明粘着層、後述する接着層、または平坦化層等として用いられることが好ましい。これにより、赤外線吸収の機能だけでなく他の層との接着や、金属メッシュの平坦化等、他の機能を果たすことが可能となり、別途これらの層を形成する必要がなく、製造効率やコストの面からも好ましい光学フィルタとすることができるからである。
【００３７】
（層の形成方法）
次に、上記樹脂バインダおよび上記ジイモニウム系色素を含有する層の形成方法について説明する。本発明においては、上記樹脂バインダ中に上記ジイモニウム系色素を分散させて、塗布等することによって、上記樹脂バインダおよび上記ジイモニウム系色素を含有する層を形成することができる。上記樹脂バインダ中に、上記ジイモニウム系色素を分散させる方法としては、上記樹脂バインダを溶融させた中に、上記ジイモニウム系色素を加え、溶融混練等を行う方法であってもよく、またジイモニウム系色素を溶剤等に溶解または分散させて、上記樹脂バインダ中に混合する方法であってもよい。
【００３８】
次に、層の形成方法としては、上述したジイモニウム系色素が含有された樹脂バインダを、溶剤等により溶解させて、目的とする部材の上にメイヤーバー、グラビアコート、グラビアリバースコート、キスリバースコート、３本ロールリバースコート、スリットリバースダイコート、コンマコート、ナイフコート等の各種コーティング法により塗布し、溶剤を揮発させて乾燥させる方法等が挙げられる。また、上記樹脂バインダが粘着性を有する場合には、離型フィルム等の上に上記方法により塗布し、その後目的とする部材に貼りあわせる方法等であってもよい。
【００３９】
ここで、上記樹脂バインダを塗布する際に用いられる溶剤としては、酢酸エチル、トルエン、メチルエチルケトン（ＭＥＫ）、キシレン、イソプロピルアルコール（ＩＰＡ）、クロロホルム、テトラヒドロフラン（ＴＨＦ）、ジメチルホルムアミド（ＤＭＦ）、アセトニトリル、トリフルオロプロパノール等が挙げられる。
【００４０】
本発明において用いられる上記樹脂バインダおよび上記ジイモニウム系色素を含有する層の膜厚は、その層の機能や、光学フィルタの種類等によっても異なるものであるが、通常０．５μｍ〜５０μｍの範囲内、中でも５μｍ〜４０μｍとされることが好ましい。
【００４１】
また、本発明においては、上記層の赤外線の透過率が、２０％以下、中でも１０％以下であることが好ましい。これにより、例えばプラズマディスプレイ等から発生する赤外線をカットまたは吸収することが可能となり、他の機器の誤動作の防止等をすることができるからである。ここで、上記透過率は、分光光度計  ＵＶ−３１００ＰＣ  島津製作所製にて測定を行った値である。
【００４２】
なお、上記層中には、必要に応じて粘着付与剤、充填剤、軟化材、酸化防止剤、紫外線吸収剤、架橋剤等を含有するものであってもよい。
【００４３】
２．金属メッシュ
次に、本発明の光学フィルタに用いられる金属メッシュについて説明する。本発明に用いられる金属メッシュは、プラズマディスプレイ等から発生した電磁波を遮蔽する機能を有するものであり、後述する透明基材上に後述する接着層によって金属箔が貼りあわせられ、その金属箔がメッシュ状にエッチングされることにより形成されるものである。
【００４４】
本発明においては、この金属メッシュは、電磁波遮蔽性を有するものであれば、その金属の種類等は特に限定されるものではなく、例えば銅、鉄、ニッケル、クロム、アルミニウム、金、銀、ステンレス、タングステン、クロム、チタン等を用いることができる。
【００４５】
本発明においては、上記の中でも銅が、電磁波のシールド性、エッチング処理適性や取扱い性の面から好ましい。また用いられる銅箔の種類としては、圧延銅箔、電解銅箔等が挙げられるが、特に電解銅箔であることが好ましい。これにより、厚さが１０μｍ以下の均一性のよいものとすることができ、また黒化処理された際に、酸化クロム等との密着性を良好なものとすることができるからである。
【００４６】
ここで、本発明においては、上記金属箔の一方の面または両面に黒化処理されていることが好ましいが、上記金属箔がエッチングされメッシュ状になった後に黒化処理されてもよい。黒化処理とは、酸化クロム等により金属メッシュの表面を黒化する処理であり、光学フィルタにおいて、この黒化処理面は、観察者側の面となるように配置される。この黒化処理により金属メッシュ表面に形成された酸化クロム等により、光学フィルタ表面の外光が吸収されることから、光学フィルタ表面で光が散乱することを防止することができ、良好な視認性を得ることが可能な光学フィルタとすることができるのである。このような黒化処理は、上記金属箔に黒化処理液を塗布することにより行うことができる。黒化処理の方法としては、ＣｒＯ２水溶液や、無水クロム酸水溶液に酒石酸、マロン酸、クエン酸、乳酸等の異なるオキシカルボン酸化合物を添加して、６価クロムの一部を３価クロムに還元した溶液等を、ロールコート法、エアーカーテン法、静電霧化法、スクイズロールコート法、浸漬法等により塗布し、乾燥させることにより行なうことができる。なお、この黒化処理は、後述する透明基材上に、後述する接着層によって金属箔が貼りあわせられ、メッシュ状にエッチングされた後に行われるものであってもよい。
【００４７】
この黒化処理された金属箔の表面の黒濃度が０．６以上であることが好ましい。これにより、より視認性を良好なものとすることができるからである。ここで、黒濃度は、ＣＯＬＯＲ  ＣＯＮＴＲＯＬ  ＳＹＳＴＥＭのＧＲＥＴＡＧ  ＳＰＭ１００−１１（（株）ＫＩＭＯＴＯ製）を用いて、観測視野角１０°、観測光源Ｄ５０、照明タイプとして濃度標準ＡＮＳＩ  Ｔに設定し、白色キャリブレイション後に測定した値である。
【００４８】
また、本発明においては、上記金属箔の膜厚は、１μｍ〜１００μｍの範囲内、中でも５μｍ〜２０μｍの範囲内であることが好ましい。上記範囲より膜厚が厚いと、エッチングによりパターン線幅を細かく高精細化することが困難となり、また上記範囲より薄い場合には、十分な電磁波シールド性が得られないからである。
【００４９】
さらに、本発明においては、上記金属箔は、ＪＩＳ  Ｂ０６０１に準拠する十点平均粗さが０．５μｍ〜１０μｍの範囲内であることが好ましい。上記範囲より小さい場合には、上記黒化処理をした場合であっても、光学フィルタ表面の外光が鏡面反射することから、視認性が劣化し、また上記範囲より大きい場合には、接着層やレジスト等を塗布することが困難となるからである。
【００５０】
ここで、金属箔のエッチングは、一般的に後述する透明基材上に、後述する接着層を用いて貼りあわせられた後に行われるものである。本発明において、このエッチングは、通常のフォトリソグラフィー法により行うことができ、例えば金属箔の表面にレジストを塗布し、乾燥した後レジストをパターン版で密着露光し、現像処理を行うことにより得ることができる。
【００５１】
本発明に用いられる上述したような金属メッシュは、表面抵抗が１０−６Ω／□〜５Ω／□の範囲内、中でも１０−４Ω／□〜３Ω／□の範囲内であることが好ましい。一般的に、電磁波遮蔽性は、表面抵抗により測定することができ、この表面抵抗が低いほど、電磁波遮蔽性が良好なものということができる。ここで、上記表面抵抗の値は、表面抵抗測定装置  ロレスタ−ＧＰ （株）ダイヤインスツルメンツ製にてＪＩＳ  Ｋ  ７１９４「導電性プラスチックの４探針法による抵抗率試験方法」に記載される方法にて測定された値である。
【００５２】
本発明においては、このエッチング処理された後の金属メッシュは、５０μｍ□〜５００μｍ□の範囲内、中でも１００μｍ□〜４００μｍ□の範囲内、特に２００μｍ□〜３００μｍ□の範囲内であることが好ましく、またメッシュ線幅が５μｍ〜２０μｍの範囲内であることが好ましい。メッシュ線幅が上記範囲より細い場合には、断線が起こる場合等があり、電磁波遮蔽性の面から好ましくなく、またメッシュ線幅が上記範囲より太い場合には、可視光の透過率が低く、例えばプラズマディスプレイの輝度が低くなる等という面から好ましくないからである。
【００５３】
３．接着層
次に、本発明に用いられる接着層について説明する。本発明に用いられる接着層は、上述した金属メッシュおよび透明基材を接着することが可能な層であれば、その種類等は特に限定されるものではなく、上述した樹脂バインダおよびジイモニウム系色素を含有する層とすることもできる。本発明においては、上記金属メッシュを構成する金属箔および透明基材を接着層により貼りあわせた後、金属箔をエッチングによりメッシュ状とすることから、接着層も耐エッチング性を有することが好ましい。
【００５４】
本発明においては、このような接着層の材料として、具体的には、アクリル系、エステル系、ウレタン系、フッ素系、ポリイミド系、エポキシ系、ポリウレタンエステル系等が挙げられる。
【００５５】
また、本発明に用いられる接着層は、紫外線硬化型であってもよく、また熱硬化型であってもよい。本発明においては、これらの接着層を用いてドライラミネーション法、ウェットラミネーション法等により上記透明基材および上記金属箔を接着することができる。
【００５６】
本発明においては、この接着層の膜厚が０．５μｍ〜５０μｍの範囲内であることが好ましい。これにより、上記透明基材および上記金属メッシュを強固に接着することができ、また、金属メッシュを形成するエッチングの際に透明基材がエッチング液の影響を受けること等を防ぐことができるからである。
【００５７】
４．透明基材
次に、本発明に用いられる透明基材について説明する。本発明に用いられる透明基材は、可視光に対して透明性を有し、上述した接着層とその接着層上に上記金属メッシュとが積層されるものである。
【００５８】
本発明においては、この透明基材は透明性を有し、かつ接着層が形成可能であれば、その種類等は特に限定されるものではなく、例えばポリエチレンテレフタレート（ＰＥＴ）、ポリエチレンナフタレート（ＰＥＮ）、ポリカーボネート、アクリル（ＰＭＭＡ）、環状ポリオレフィン、トリアセチルセルロース（ＴＡＣ）、ポリエーテルサルファイド（ＰＥＳ）、ポリエーテルケトン等を用いることができ、中でもコストや取扱い性の面等から、ＰＥＴであることが好ましい。
【００５９】
また、本発明においては、この透明基材の膜厚が１２μｍ〜３００μｍの範囲内であることが好ましい。上記膜厚が１２μｍ未満の場合は透明基材が柔軟過ぎて、加工する際の張力により伸張やシワが発生しやすい。また、上記膜厚が３００μｍを超えるとフィルムの可撓性が減少し、各工程での連続巻き取りが困難になるなどの問題がある。
【００６０】
５．光学フィルタ
次に、本発明の光学フィルタについて説明する。本発明の光学フィルタは、上述した透明基材と、上記透明基材上に上述した接着層と、その接着層上に形成された金属メッシュとを少なくとも有し、かつ光学フィルタを構成するいずれかの層が、上記樹脂バインダおよび上記ジイモニウム系色素を含有するものであれば、特に限定されるものではない。
【００６１】
また、本発明の光学フィルタは、視感透過率が３０％以上、中でも３５％以上であることが好ましい。これにより、光学フィルタを例えばプラズマディスプレイ等に用いる際に、視認性がよいものとすることができるからである。ここで、可視光とは、３８０ｎｍ〜７８０ｎｍの範囲内の光のことをいうこととする。上記視感透過率は分光光度計  ＵＶ−３１００（島津製作所）を用いてＪＩＳ  Ｚ８７０１  色の表現方法  XYZ表色系及びX10Y10Z10表示系  に記載される測定方法に従って測定し、ＪＩＳ  Ｚ  ８７２２  色の測定方法−反射及び透過物体色  にて算出された光源Ｃ、視野２度のＹ値である。
【００６２】
ここで、本発明においては、上記光学フィルタが用いられる際に、上記金属メッシュが観察者側となるように配置されるものであってもよく、また上記金属メッシュが例えばプラズマディスプレイパネル側に配置されるものであってもよい。どちらの場合においても、上記金属メッシュにおける黒化処理面が観察者側となるように、上記金属メッシュは形成される。
【００６３】
また、通常光学フィルタが用いられる際には、金属メッシュ等の電磁波遮蔽板により遮蔽された電磁波の電気を逃がすためにアースが設置される。本発明の光学フィルタにおいては、上記金属メッシュが観察者側に配置される場合には、通常の方法によりアースをとることが可能であるが、例えばプラズマディスプレイパネル側に上記金属メッシュが配置される場合には、導電粘着テープを上記金属メッシュの外周４辺に貼りあわせたり、リベット等を用いて光学フィルタの表面側にアースをとるための接点を形成すること等により、アースをとることを可能とすることができる。
【００６４】
また、本発明の光学フィルタは、例えば図１に示すように、透明基材１と、その透明基材１上に形成された接着層２と、その接着層２上に形成された金属メッシュ３とからなるものであって、上記樹脂バインダおよび上記ジイモニウム系色素は接着層２中に含有するものであってもよく、また例えば図２に示すように、透明基材１と、その透明基材１上に形成された接着層２と、その接着層２上に形成された金属メッシュ３と、その金属メッシュ３上に平坦化層４が形成され、上記樹脂バインダおよび上記ジイモニウム系色素はその平坦化層４中に含有されるもの等であってもよい。
【００６５】
また、本発明の光学フィルタは、例えばネオン光吸収層や反射防止層、補強材や、これらの層を接着するための透明粘着層等が設けられたものであってもよく、その光学フィルタを構成するいずれかの層中に上記樹脂バインダおよび上記ジイモニウム系色素が含有されるものであればよい。また、上記樹脂バインダおよび上記ジイモニウム系色素が含有される層が、赤外線吸収層として形成されているものであってもよい。
【００６６】
上記ネオン光吸収層が形成された場合には、そのネオン光吸収層によって、例えばプラズマディスプレイパネル等の色調を調整することが可能となり、高品質な光学フィルタとすることができる。また、上記反射防止層が形成された場合には、上記電磁波遮蔽および赤外線吸収の機能だけでなく、可視光等の反射防止の機能も有する光学フィルタとすることができる。
【００６７】
なお、これらの層が積層される場合、上記金属メッシュが平坦化されていることが好ましい。これにより、上記金属メッシュ上に層が形成される際、気泡等が噛みこまれることにより透明性が低下する等の問題が起きることがなく、製造効率よく高品質な光学フィルタとすることができるからである。また、上記のどの場合においても、上記金属メッシュの黒化処理面は、光学フィルタとして用いられた際に、観察者側となるように形成される。
【００６８】
ここで、本発明に用いることが可能な平坦化層、透明粘着層、補強材、反射防止層、およびネオン光吸収層について詳しく説明する。
【００６９】
（平坦化層）
まず、本発明に用いられる金属メッシュ表面の平坦化層について説明する。本発明に用いられる金属メッシュ表面の平坦化層は、上述した金属メッシュの表面を平坦化することが可能なものであれば、特に限定されるものではない。例えば１０μｍ〜５０μｍ程度の層を形成する方法や、上記金属メッシュの断面を被覆する方法等が挙げられる。
【００７０】
本発明においては、このような平坦化層を形成する材料としては、紫外線硬化型であってもよく、また熱硬化型であってもよい。熱硬化型樹脂にはアクリル系樹脂、エステル系樹脂、ポリカーボネート系樹脂、スチレンとアクリルとの共重合体樹脂、ウレタン系樹脂、環状ポリオレフィン系樹脂、ポリスチレン系樹脂、またはポリテトラフルオロエチレン（ＰＴＦＥ）、テトラフルオロエチレンとペルフルオロアルキルビニルエ−テルとの共重合体からなるペルフルオロアルコキシ樹脂（ＰＦＡ）、テトラフルオロエチレンとヘキサフルオロプロピレンコポリマ−（ＦＥＰ）、テトラフルオロエチレンとペルフルオロアルキルビニルエ−テルとヘキサフルオロプロピレンコポリマ−（ＥＰＥ）、テトラフルオロエチレンとエチレンまたはプロピレンとのコポリマ−（ＥＴＦＥ）、ポリクロロトリフルオロエチレン樹脂（ＰＣＴＦＥ）、エチレンとクロロトリフルオロエチレンとのコポリマ−（ＥＣＴＦＥ）、フッ化ビニリデン系樹脂（ＰＶＤＦ）、フッ化ビニル系樹脂（ＰＶＦ）等のフッ素系樹脂、ポリイミド、ポリアミドイミド、ポリエーテルイミド等のポリイミド系樹脂等を挙げることができ、中でもアクリル系樹脂、エステル系樹脂、スチレンとアクリルとの共重合体樹脂であることが好ましい。紫外線硬化型樹脂には単官能アクリレート系樹脂、二官能以上の多官能アクリレート系樹脂、ポリエステルアクリレート系樹脂、ウレタンアクリレート系樹脂、エポキシアクリレート系樹脂、グリシジルエーテル系樹脂、脂環式エポキシ樹脂等を溶剤又はモノマーで希釈したものが挙げられる。また、上述したように、樹脂バインダおよびジイモニウム系色素を含有する層を用いてもよい。
【００７１】
（透明粘着層）
次に、本発明に用いられる透明粘着層について説明する。本発明に用いられる透明粘着層は、上記各層を貼り合わせる際や、光学フィルタをプラズマディスプレイパネルに貼り合わせる際等に用いられるものである。本発明に用いられる透明粘着層は、可視光に対して透明性を有し、かつ粘着性を有する層であれば特に限定されるものではなく、上述した樹脂バインダおよびジイモニウム系色素を含有する層としてもよい。
【００７２】
本発明においては、この透明粘着層の膜厚は０．５μｍ〜５０μｍ、中でも５μｍ〜４０μｍの範囲内で形成されることが好ましい。これにより、上記各部材を安定に張り合わせることが可能となるからである。
【００７３】
なお、このような透明粘着層に用いられる材料としては、上述した接着層、または上記樹脂バインダおよび上記ジイモニウム系色素を含有する層と同様のものを用いることが可能であるので、ここでの説明を省略する。
【００７４】
（補強材）
次に、本発明に用いられる補強材について説明する。本発明に用いられる補強材は、光学フィルタに強度を付与すること、及び衝撃を吸収することが可能なものであれば、特に限定されるものではなく、例えば上記透明基材等の上に透明粘着層等を用いて接着されるものであってもよい。
【００７５】
このような補強材として、可視光に対して透明性を有しており、強度を有するものであれば、光学フィルタの用途に応じて、その補強材の材料等は適宜選択されるものであり、具体的には、ガラスや高分子樹脂基板等を用いることができる。
また、可撓性を有するものであってもよく、可撓性を有しないものであってもよい。このような補強材の厚さは、通常５０μｍ〜５００μｍとすることができる。
【００７６】
（反射防止層）
次に、本発明に用いられる反射防止層について説明する。反射防止層は光学フィルタの外側からの可視光線の反射を防止するためのもので、その構成としては、単層、多層の各種知られており、多層のものとしては高屈折率層、低屈折率層を交互に積層した構造のものが一般的である。反射防止層の材質は特に限定されるものではなく、その光学フィルタの用途等により適宜選択されるものである。これらの反射防止層は、スパッタリングや蒸着等の乾式法により、あるいは、湿式法により形成することができ、高屈折率層としては、酸化ニオブ、Ｔｉ酸化物、酸化ジルコニウム、ＩＴＯ等が挙げられる。また低屈折率層としては、硅素酸化物が一般的である。
（ネオン光吸収層）
【００７７】
次に、ネオン光吸収層について説明する。ネオン光吸収層とは、例えば光学フィルタをプラズマディスプレイに用いた際に、ネオン光を吸収する層である。このような材料としては、そのプラズマディスプレイ等の種類により、適宜選択されるものであり、例えばプラズマディスプレイにおけるネオン光の５９０ｎｍ近傍の発光を抑えるために用いられる、５７０〜６００ｎｍに吸収極大波長を有するシアニン系色素、サブフタロシアニン系色素、ポルフィリン系色素等を挙げることができる。これにより色純度、色再現性等を向上させることが可能となるのである。また、本発明に用いられるネオン光吸収層は、例えば上述した平坦化層とガラス基板等を接着させるための接着層としての機能を果たすことも可能であり、この場合、上述した透明粘着層中に上記の色調を調整するための顔料を含有させたもの等を用いることができる。
【００７８】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７９】
以下、本発明について、実施例を通じてさらに詳述する。
【００８０】
（実施例１）
片面がクロメート処理により黒化処理されている、銅箔（古川サーキットフォイール製、ＥＸＰ−ＷＳ、厚さ９μｍ）と、支持基材であるポリエチレンテレフタレート（東洋紡績製  Ａ４３００、厚み１００μｍ）とを、ウレタン系接着剤（三井武田ケミカル製  Ａ３１０）にてドライラミネーション加工し貼り合わせた後、上記銅箔上にレジストを塗布後、露光、現像、エッチング、レジスト除去を行うことにより３００μｍ□、線幅１０μｍの金属メッシュを形成した。なお、この際黒化処理面はＰＤＰパネルが製造された場合、見る側（人間側）になるように設置するため、非貼り合わせ面側とした。
次に固形分２０ｗｔ％に溶剤希釈されたメチルメタクリレート樹脂である三菱レーヨン社製のＢＲ−９８に、日本カーリット製  ＣＩＲ−１０８５（ジイモニウム系色素，カウンターイオン：ビス（トリフルオロメタンスルホニル）イミド酸イオン）０．３ｇ／ｍ２および日本触媒製  ＩＲ−１（フタロシアニン系）０．２ｇ／ｍ２の２種の赤外線吸収色素を合計０．５ｇ／ｍ２混ぜ込みを行った。この赤線吸収色素を混ぜた樹脂バインダをアプリケーターにて、乾燥膜厚２０μｍとなるように上記金属メッシュのメッシュ側にコーティングし、風速５ｍ/ｓｅｃのドライエアーが当たるオーブンにて8０℃で５分間乾燥し平坦化層を形成した。
得られた光学フィルタの目視での色味はグレイであり、１０００ｎｍにおける光線透過率は５．２％であった。上記光学フィルタを温度６０℃、湿度９０％ＲＨの雰囲気下に１０００ｈｒ放置した結果、目視での色味はグレイを維持しており、１０００ｎｍにおける光線透過率も５．４％と、殆ど変化はなかった。
【００８１】
（実施例２）
赤外線吸収色素であるジインモニウム色素に日本カーリット製  ＣＩＲ−１０８０（カウンターイオン：過塩素酸イオン）を用いた以外は、実施例１と同様に光学フィルタを作製した。
得られた光学フィルタの目視での色味はグレイであり、１０００ｎｍにおける光線透過率は５．５％であった。上記光学フィルタを温度６０℃、湿度９０％ＲＨの雰囲気下に１０００ｈｒ放置した結果、目視での色味はグレイを維持しており、１０００ｎｍにおける光線透過率も５．７％と、殆ど変化はなかった。
【００８２】
（実施例３）
日本カーリット製  ＣＩＲ−１０８５（ジイモニウム系色素，カウンターイオン：ビス（トリフルオロメタンスルホニル）イミド酸イオン）０．３ｇ／ｍ２および日本触媒製  ＩＲ−１（フタロシアニン系）０．２ｇ／ｍ２の２種の赤外線吸収色素を、平坦化層ではなく、金属メッシュ作製時の銅箔とポリエチレンテレフタレートとの接着剤（三井武田ケミカル  Ａ３１０）に混ぜこんだ以外は、実施例１と同様に光学フィルタを作製した。
得られた光学フィルタの目視での色味はグレイであり、１０００ｎｍにおける光線透過率は５．３％であった。上記光学フィルタを温度６０℃、湿度９０％ＲＨの雰囲気下に１０００ｈｒ放置した結果、目視での色味はグレイを維持しており、１０００ｎｍにおける光線透過率も５．４％と、殆ど変化はなかった。
【００８３】
（実施例４）
日本カーリット製  ＣＩＲ−１０８５（ジイモニウム系色素，カウンターイオン：ビス（トリフルオロメタンスルホニル）イミド酸イオン）０．３ｇ／ｍ２および日本触媒製  ＩＲ−１（フタロシアニン系）０．２ｇ／ｍ２の２種の赤外線吸収色素を、平坦化層ではなく、金属メッシュ作製時の支持基材（実施例１ではポリエチレンテレフタレート）に混ぜこんだ以外は、実施例１と同様に光学フィルタを作製した。
なお、上記赤外線吸収色素入り支持基材は、以下のように作製した。固形分２０ｗｔ％に溶剤希釈されたメチルメタクリレート樹脂である三菱レーヨン社製のＢＲ−８０に、日本カーリット製  ＣＩＲ−１０８５（ジイモニウム系色素，カウンターイオン：ビス（トリフルオロメタンスルホニル）イミド酸イオン）０．３ｇ／ｍ２および日本触媒製  ＩＲ−１（フタロシアニン系）０．２ｇ／ｍ２の２種の赤外線吸収色素を合計０．５ｇ／ｍ２混ぜ込みを行った。この赤線吸収色素を混ぜた樹脂バインダをアプリケーターにて、乾燥膜厚１００μｍとなるように離型ＰＥＴフィルムにコーティングし、風速５ｍ/ｓｅｃのドライエアーが当たるオーブンにて8０℃で５分間乾燥し、離型ＰＥＴフィルムを剥離して、赤外線吸収色素入りのフィルムを作製した。
得られた光学フィルタの目視での色味はグレイであり、１０００ｎｍにおける光線透過率は５．４％であった。上記光学フィルタを温度６０℃、湿度９０％ＲＨの雰囲気下に１０００ｈｒ放置した結果、目視での色味はグレイを維持しており、１０００ｎｍにおける光線透過率も５．５％と、殆ど変化はなかった。
【００８４】
（実施例５）
日本カーリット製  ＣＩＲ−１０８５（ジイモニウム系色素，カウンターイオン：ビス（トリフルオロメタンスルホニル）イミド酸イオン）０．３ｇ／ｍ２および日本触媒製  ＩＲ−１（フタロシアニン系）０．２ｇ／ｍ２の２種の赤外線吸収色素を、金属メッシュのメッシュ側（実施例１）ではなく、支持基材であるポリエチレンテレフタレート側に塗工し、その時の乾燥膜厚を５μｍとした以外は、実施例１と同様に光学フィルタを作製した。
得られた光学フィルタの目視での色味はグレイであり、１０００ｎｍにおける光線透過率は５．１％であった。上記光学フィルタを温度６０℃、湿度９０％ＲＨの雰囲気下に１０００ｈｒ放置した結果、目視での色味はグレイを維持しており、１０００ｎｍにおける光線透過率も５．２％と、殆ど変化はなかった。
【００８５】
（比較例）
赤外線吸収色素であるジインモニウム色素に日本カーリット製  ＣＩＲ−１０８１（カウンターイオン：６フッ化アンチモン酸イオン）を用いた以外は、実施例１と同様に光学フィルタを作製した。
得られた光学フィルタの目視での色味はグレイであり、１０００ｎｍにおける光線透過率は５．５％であった。しかしながら、上記光学フィルタを温度６０℃、湿度９０％ＲＨの雰囲気下に１０００ｈｒ放置した結果、目視での色味は緑色へ変色し、１０００ｎｍにおける光線透過率も２５．９％と、赤外線カット率が低下した。
【図面の簡単な説明】
【００８６】
【図１】本発明の光学フィルタの一例を示す概略断面図である。
【図２】本発明の光学フィルタの他の例を示す概略断面図である。
【符号の説明】
【００８７】
１…透明基材
２…接着層
３…金属メッシュ
【図１】
2006018186.tif 000005
【図２】
2006018186.tif 000006